Brevet FR3060575A1 — publié le 20180622

- 1 - PRODUIT DE SURFACAGE RESISTANT AU FEU ET AUX ALCALINS POUR PLAQUES DE MOUSSE La présente invention concerne un produit de surfaçage pour des plaques de mousse organique destinées à être intégrées dans des systèmes composites d'isolation thermique par l'extérieur (ITE ou ETICS de l'anglais External Thermal Insulation Composite System). Elle concerne également les plaques de mousse organique portant sur au moins une de leur deux faces principales, de préférence sur leur deux faces principales, un tel produit de surfaçage. Enfin, l'invention concerne un système composite d'isolation thermique par l'extérieur contenant une plaque de mousse organique avec un produit de surfaçage selon l'invention. Les systèmes composites d'isolation thermique par l'extérieur comprennent généralement une plaque d'un matériau isolant thermique, typiquement une plaque de mousse organique rigide, placée contre la face externe d'une façade de bâtiment, généralement au moyen d'un mortier colle. La plaque de matériau isolant comporte avantageusement sur ses deux faces un matériau de surfaçage destiné à faciliter sa production et à améliorer ses propriétés d'utilisation, telles que la résistance mécanique. Le matériau de choix pour ces produits de surfaçage est un textile de verre non tissé, typiquement un mat de verre, ou voile de verre. Le verre typiquement utilisé pour les voiles de verre destinés au surfaçage de plaques de mousse est le verre E qui est assez sensible aux substances basiques, ou alcalines. Cette sensibilité aux matériaux alcalins du verre E pose un problème dans un ETICS car les deux faces de la plaque isolante viennent en contact avec un matériau alcalin : le mortier colle sur la face tournée vers la façade, d'une part, et le mortier de finition sur la face tournée vers l'extérieur d'autre part. Pour réduire la sensibilité aux alcalins et prévenir la dégradation des propriétés mécaniques des produits de surfaçage et des produits d'isolation thermique (en forme de plaque) les contenant, il serait certes possible de les revêtir d'une couche organique protectrice, mais une telle couche diminuerait de manière indésirable la résistance au feu des plaques. 3060575 - 2 - La présente invention a pour but de proposer un produit de surfaçage pour plaques de mousse qui présente à la fois une bonne résistance au feu et de bonnes propriétés mécaniques et qui conserve par ailleurs ces bonnes propriétés mécaniques après un test de vieillissement à l'eau et après un test 5 de vieillissement aux alcalins. La présente invention a également pour but d'augmenter le caractère hydrophobe des produits de surfaçage et des produits d'isolation thermique les contenant, sans réduire de manière significative la résistance au feu des produits. 10 Ces buts ont été atteints grâce à la mise au point d'un liant particulier pour lier les fibres du voile de verre de surfaçage, et en particulier grâce à la sélection d'un agent retardateur de flamme minéral particulier et d'une gamme restreinte de quantité de cet agent retardateur de flamme. La présente invention a donc pour objet un produit de surfaçage pour 15 plaques de mousse, comportant un voile de verre lié par un liant élastomère, caractérisé par le fait que le liant élastomère contient (a) un élastomère organique et (b) de 8 à 18 % en masse de sulfamate d'ammonium rapporté à la somme d'élastomère organique et de sulfamate d'ammonium. 20 Le voile de verre utilisé dans la présente invention est un textile non- tissé, également appelé intissé, fabriqué par voie humide (wetlaid) ou par voie sèche (drylaid), par exemple par voie sèche avec cardage (drylaid carded) ou par un procédé aérodynamique (airlaid). Le poids surfacique du voile de verre non lié est avantageusement 25 compris entre 30 et 350 g/m2, de préférence entre 40 et 250 g/m2, plus préférentiellement entre 50 et 100 g/m2 et idéalement entre 55 et 80 g/m2. Après formation, le voile brut ou « nu » est imprégné avec une composition aqueuse de liant formée par mélange d'un latex de l'élastomère organique et d'une solution aqueuse de sulfamate d'ammonium. La 30 composition aqueuse de liant peut être appliquée sur le voile par n'importe quelle technique permettant de maîtriser la quantité de liant finale après séchage et réticulation. On peut citer à titre d'exemples la pulvérisation de la 3060575 - 3 - composition sur le voile, l'immersion du voile dans la composition de liant, l'enduction au rideau ou au moyen d'un rouleau. La composition aqueuse de liant présente de préférence une teneur en solides (extrait sec) comprise entre 30 et 70 % en masse, de préférence 5 entre 40 et 60 % en masse, en particulier entre 45 et 55 % en masse. Le sulfamate d'ammonium (H2N-S(=0)20- NH4+ ; numéro CAS 777306-0) est de préférence présent dans la composition aqueuse de liant à l'état dissout dans la phase aqueuse. L'élastomère organique qui constitue la matrice du liant élastomère est 10 un élastomère autoréticulant, c'est-à-dire un élastomère qui n'exige pas l'ajout d'un agent de vulcanisation ou de réticulation. On utilisera de préférence un élastomère contenant les comonomères styrène et butadiène (SBR) et comportant en outre des fonctions carboxylate, sous forme anionique. 15 Dans un mode de réalisation préféré, l'élastomère organique est un copolymère de styrène-butadiène-méthacrylate portant des fonctions carboxylate, anioniques. Ces fonctions carboxylate participent non seulement à la réaction de réticulation, mais elles confèrent au latex une charge globalement négative qui améliore l'adhésion du latex aux fibres de verre. On 20 peut citer à titre d'exemples de latex utilisables en tant qu'élastomères organiques dans le liant de la présente invention les produits de la gamme Litex® S de la société Synthomer, par exemple les latex Litex® S 10656, Litex® S 9074 et Litex® S 9076 ; ou encore les produits Rovène 4019 et Rovène 4176 de la société Mallard Creeks Polymers. 25 La composition aqueuse de liant est donc de préférence un latex SBR anionique, autoréticulant contenant du sulfamate d'ammonium sous forme dissoute. Cette composition aqueuse de liant est appliquée sur le voile nu, non lié en une quantité telle que, après séchage et réticulation du liant, la quantité 30 de liant élastomère, rapportée au poids du voile de verre non lié, est comprise avantageusement entre 15 et 40 % en masse, de préférence entre 20 et 30 % en masse, plus particulièrement entre 22 et 28 % en masse. 3060575 - 4 - La teneur en sulfamate d'ammonium du liant élastomère est comprise entre 8 à 18 % en masse, de préférence entre 9 et 17 % en masse, et idéalement entre 10 et 15 % en masse, rapporté à la somme d'élastomère organique et de sulfamate d'ammonium. L'élastomère organique représente 5 par conséquent de 92 à 82 % en masse, de préférence de 83 à 91 % en poids, et idéalement de 85 à 90 % en masse, rapporté à la somme d'élastomère organique et de sulfamate d'ammonium. Lorsque le liant contient moins de 8 % en masse de sulfamate d'ammonium et, de manière surprenant, plus de 18 % en masse de 10 sulfamate d'ammonium, le produit de surfaçage ne passe pas le test de résistance au feu (voir les exemples et exemples comparatifs). Le liant élastomère utilisé dans la présente invention est de préférence constitué uniquement de sulfamate d'ammonium et d'élastomère organique, c'est-à-dire il est de préférence exempt d'autres additifs. Lorsque des additifs 15 sont présents, par exemple des colorants ou charges, ils ne représentent pas plus de 10 % en masse, de préférence pas plus de 5 % en masse du liant élastomère. Afin de rendre le produit de surfaçage de la présente invention encore plus résistant aux alcalins, la Demanderesse propose de recouvrir une face 20 du produit de surfaçage d'un revêtement hydrophobe. Cette face enduite sera celle qui ne viendra pas en contact avec la mousse mais sera tournée vers l'extérieur et sera en contact avec le mortier de collage ou le mortier de finition lorsque la plaque de mousse est intégrée dans un ETICS. L'enduction du produit de surfaçage avec un polymère organique 25 hydrophobe pose toutefois deux problèmes : Elle réduit la résistance au feu du produit de surfaçage et du produit d'isolation thermique (en forme de plaque) le contenant, Elle augmente le pouvoir calorifique supérieur (PCS) du produit de surfaçage et du produit d'isolation thermique le contenant et 30 - Elle diminue l'adhésion des mortiers colle et/ou de finition au produit d'isolation thermique le contenant. La Demanderesse a mis au point un revêtement hydrophobe qui non seulement protège encore plus efficacement le produit de surfaçage contre 3060575 - 5 - l'alcalinité des mortiers du ETICS, mais qui n'augmente pas le pouvoir calorifique supérieur (PCS) ni ne dégrade la résistance au feu ou l'adhésion des mortiers colle et/ou de finition. Ce revêtement hydrophobe additionnel est appliqué sur une seule 5 face du produit de surfaçage de la présente invention et se distingue par le fait qu'il comporte une proportion importante de particules minérales, plus précisément de 75 à 90 % en masse de particules minérales, et seulement de 10 à 25 % en masse d'un polymère organique réticulé. On entend par revêtement hydrophobe un revêtement présentant une 10 absorption d'eau au bout de deux heures, mesurée par le test Cobb (ISO 535), inférieure à 0,1 g. Le caractère hydrophobe du revêtement additionnel est dû en grande partie au caractère hydrophobe des particules minérales qui sont avantageusement des particules minérales ayant subi un traitement 15 hydrophobisant, par exemple un greffage de chaînes grasses de type alkyle ou de chaînes de type polydiméthylsiloxane. La Demanderesse a utilisé avec succès des particules de carbonate de calcium rendues hydrophobes par un greffage de chaînes alkyle, disponibles sous la dénomination commerciale Mikhart C, AC, MUO8T, 20 MU12T et MU17T auprès de la société Provençale (Brignole, France). Le polymère organique réticulé utilisé pour lier les particules minérales entre elles et au voile de verre intissé de la présente invention est avantageusement identique ou très similaire à l'élastomère organique utilisé pour lier le voile de verre. Cette identité ou similarité garantit une bonne 25 compatibilité et favorise une bonne adhésion du revêtement hydrophobe au voile de verre intissé selon la présente invention. Le polymère organique utilisé pour former le revêtement hydrophobe additionnel est donc avantageusement un caoutchouc styrène-butadiène (SBR) autoréticulant, contenant éventuellement un ou plusieurs autres 30 comonomères, par exemple un comonomère méthacrylate, et éventuellement carboxylé. 3060575 - 6 - On peut toutefois envisager l'utilisation d'autres polymères organiques capables de réticuler et de former un réseau tridimensionnel tels que les résines urée-formol, les résines phénol-formol ou les résines acryliques. La masse surfacique du revêtement hydrophobe est généralement 5 comprise entre 280 et 500 g/m2, de préférence entre 300 et 450 g/m2, en particulier entre 310 et 400 g/m2. La présente invention a également pour objet un produit d'isolation thermique, sous forme de plaque, comprenant (a) une plaque de mousse, et (b) un produit de surfaçage comportant un voile de verre lié par un liant 10 élastomère tel que décrit ci-dessus, le produit de surfaçage (a) étant fixé sur au moins une des faces principales de la plaque de mousse (b), de préférence sur les deux faces principales de la plaque de mousse. Le voile de verre est de préférence directement en contact avec la mousse formant la plaque de mousse, sans qu'aucune couche intermédiaire, 15 telle qu'une couche adhésive, ne soit présente. La mousse est avantageusement une mousse non élastique, de préférence une mousse phénol-formol, communément utilisée dans le domaine de l'isolation thermique des bâtiments et disponible par exemple sous la dénomination Kooltherm de la société Kingspan. 20 Le produit d'isolation thermique a de préférence une épaisseur comprise entre 30 et 200 mm et une masse volumique comprise entre 20 et 45 kg/m3. Lorsque le produit de surfaçage utilisé pour couvrir les plaques de mousse comporte un revêtement hydrophobe, celui-ci recouvre 25 avantageusement la totalité de la surface du produit de surfaçage et donc de la plaque de mousse. L'invention a en outre pour objet un procédé de fabrication d'un produit d'isolation thermique tel que décrit ci-dessus, ledit procédé comprenant la coulée d'une composition expansible thermodurcissable sur 30 un produit de surfaçage selon l'invention, et le chauffage de la composition expansible thermodurcissable. Lorsque le produit de surfaçage comporte un revêtement hydrophobe comportant de 10 à 25 % en masse d'un polymère organique réticulé et de 3060575 - 7 - 75 à 90 % en masse de particules minérales, la composition expansible et thermodurcissable est coulée sur la face du produit de surfaçage opposée à celle portant le revêtement hydrophobe. Enfin, la présente invention a pour objet un système composite 5 d'isolation thermique par l'extérieur, posé contre la face extérieure d'une façade de bâtiment et comprenant, dans l'ordre, depuis à la façade vers l'extérieur : - une couche de mortier colle, - un produit d'isolation thermique tel que décrit ci-dessus, 10 - une couche de mortier de finition. Exemples Pour mettre au point un produit de surfaçage présentant à la fois une résistance aux alcalins et une résistance au feu suffisante, les inventeurs ont 15 testé d'abord plusieurs liants polymères, puis plusieurs agents retardateurs de flamme. Le tableau 1 montre l'ensemble des liants organiques testés 20 25 30 3060575 - 8 - Fournisseur Dénomination commerciale Nature chimique Teneur en Tg (°C) solides Synthomer Litex® S 9074 Dispersions aqueuse anionique d'un 50 % -11 °C copolymère butadiène-styrène- méthacrylate carboxylé auto- réticulant Litex® S 9076 Dispersions aqueuse anionique d'un 47 % -44 °C copolymère butadiène-styrène carboxylé auto-réticulant Celanese Vinacryl® 4025 Copolymère d'acrylate d'éthyle et de méthacrylate de méthyle 50 % 19 °C Prefere Dynea® Prefere Résine urée-formaldéhyde 60 c/0 Resins Wacker Vinnapas® 192 Dispersion d'un copolymère 51-53 % 10 °C d'acétate de vinyle et d'éthylène (EVA) autoréticulant Vinnapas® EN1020 Dispersion d'un copolymère 49-51 % - d'acétate de vinyle et d'éthylène (EVA) autoréticulant BASF Acronal® 280 Dispersion cationique d'un 40 % 20 °C KD copolymère d'esters acryliques Acronal® 5559 Dispersion aqueuse d'un polymère 50 c/0 acrylique Acrodur® DS3530 Solution d'un poly(acide 50 % >100 °C carboxylique) et d'un polyol (agent réticulant) On fabrique avec chacune de ces résines un produit de surfaçage en imprégnant un voile de verre (en fibres de verre E) fabriqué par voie humide et présentant, à l'état non lié, un grammage de 55 g/m2. La quantité de liant 5 polymérique est, pour tous les échantillons, égale à environ 20 - 25 % (LOI, de l'anglais loss on ignition). On détermine d'abord pour tous les voiles liés la résistance à la rupture en traction de la manière suivante : 10 3060575 - 9 - Mesure de la résistance à la rupture en traction La résistance à la rupture en traction est déterminée au moyen d'un appareil MTS lnsight® 30 kN sur des échantillons de 5 cm x 30 cm. Les échantillons sont fixés dans l'appareil de manière à ce que la distance initiale entre les 5 deux mors soit de 20 cm. La vitesse d'étirement est de 40 mm/minute. La résistance à la rupture en traction est la force maximale enregistrée avant la rupture de l'échantillon. Les essais sont réalisés à une température de 23 °C et à une humidité relative de 50 %. 10 Chaque valeur est la moyenne de dix échantillons testés. Ensuite on évalue la résistance aux alcalins et à l'humidité des échantillons. Pour cela, on mesure la résistance à la rupture en traction avant et après un test de vieillissement accéléré comprenant l'immersion des échantillons dans 15 une solution alcaline ou dans de l'eau. La résistance aux alcalins a été testée en suivant les deux protocoles différents. Test de vieillissement aux alcalins - Protocole ETAG 004 Les échantillons prédécoupés (5 cm x 30 cm) sont immergés pendant 28 20 jours dans une solution alcaline (préparée par dissolution de 2 g de Ca0H2, de 4 g de NaOH et de 16 g de KOH dans 4 litre d'eau) à une température de 23 °C dans un récipient approprié. Au bout de 28 jours, la solution alcaline est remplacée par un volume équivalent d'une solution acide (contenant 0,05 % de HCI). Après 5 minutes de neutralisation, les échantillons sont lavés 25 trois fois 5 minutes avec un volume identique d'eau, puis sont séchés pendant 48 heures à une température de 23 °C et à une humidité relative de 50 %. Test de vieillissement aux alcalins - Protocole DIBT 30 Les échantillons prédécoupés (5 cm x 30 cm) sont immergés pendant 6 heures dans une solution alcaline (préparée par dissolution complète de 2,06 g de Ca0H2, de 3,77 g de NaOH et de 14,80 g de KOH dans 4,29 litre d'eau) à une température de 60 °C dans un récipient approprié. Au bout de 6 3060575 - 10 - heures, les échantillons sont lavés pendant 5 minutes avec de l'eau, puis séchés pendant 1 heure à une température de 60 °C. Après séchage, les échantillons sont conservés à 23 °C et à une humidité relative de 50 °A:, 5 Vieillissement à l'humidité Les échantillons prédécoupés (5 cm x 30 cm) sont immergés pendant 10 minutes dans de l'eau déionisée à une température de 80 °C dans un récipient approprié, puis retirés de l'eau. La mesure de la résistance à la rupture en traction est effectuée dès que possible sur les échantillons encore 10 humides, c'est-à-dire sans séchage préalable. Le tableau 2 montre les résistances à la rupture en traction avant et après vieillissement aux alcalins et à l'eau et les pourcentages de conservation (entre parenthèses). Tableau 2 15 Conservation de la résistance à la rupture en traction après vieillissement à l'humidité et aux alcalins des produits de surfaçage Liant Résistance à Vieillissement Vieillissement Vieillissement la rupture en à l'humidité aux alcalins - aux alcalins protocole ETAG 004 - en N/5cm traction - en N/5cm Protocole DIBT - (%) initiale - en (%) en N/5cm (%) N/5cm Litex® S 9074 135 111 (82%) 89 (66 %) 99 (73 %) Litex® S 9076 114 79 (69 %) 77 (68 %) 82 (72 %) Vinacryl® 4025 98 15 (15 %) Acronal® 280 KD 150 13 (9 %) 15 (10 %) 25 (17 %) Acronal® S559 53 25 (49 %) 52 (98 % 53 (100 %) Acrodur® DS3530 148 50 (33 %) Vinnapas® 192 130 75 (60 %) 51 (41 %) 130 (100%) Vinnapas® EN1020 90 67 (74 %) 44 (49 %) 51 (57 %) Prefere Resins 120 46 (55%) 13 (15%) Les résultats ci-dessus montrent que seuls les liants à base de caoutchouc 20 styrène-butadiène carboxylé permettent de conserver une résistance à la 3060575 rupture en traction supérieure à 50 % de la valeur initiale pour les trois tests de vieillissement pris en considération. La mise au point d'un produit de surfaçage présentant une résistance au feu 5 suffisante a donc été poursuivie avec ces élastomères. Différents agents retardateurs ont été introduits dans le latex SBR autoréticulant Litex® S 9074 en une quantité de 10 % en poids sec. Les produits de surfaçage liés par 25 % (LOI) de liant élastomère (SBR + 10 retardateur de flamme) ont été soumis à un essai de réaction au feu selon la norme ISO 11925-2 (Allumabilité des produits soumis à l'incidence d'une source à flamme unique) Tableau 3 Retardateur de flamme Teneur en Essai de Conservation de la résistance à la retardateu résistance au rupture en traction (protocole r de feu ETAG004) flamme Sulfamate d'ammonium* 10 % réussi 60 % (ok) Mélamine** 10 % échec 25 % (insuffisant) Ammonium polyphosphate*** 10 % échec 75 (ok) 15 *Bemiflame PF (Schmits) **Aflammit PCI 202 (Thor) ***Aflamit PMN 500 (Thor) Le tableau 3 montre que seul le sulfamate d'ammonium confère aux produits de surfaçage une réaction au feu satisfaisante. Ce retardateur de flamme a été incorporé dans le liant à différentes concentrations allant de 5 à 20 % en 20 masse. Les résultats de ces essais, présentés au Tableau 4 ci-dessous, montrent qu'une concentration croissante de sulfamate d'ammonium réduit la résistance aux alcalins du produit de surfaçage. A 20 % en poids de sulfamate d'ammonium, cette résistance aux alcalins est encore à peu près 3060575 - 12 - satisfaisante (c'est-à-dire supérieure à 50 %), mais de manière inattendue la résistance au feu d'un produit de surfaçage contenant une forte concentration de ce retardateur est insuffisante. 5 Tableau 4 Retardateur de flamme Teneur en Essai de Conservation de la résistance retardateur de résistance à la rupture en traction flamme au feu (protocole ETAG004) Sulfamate d'ammonium 5 % échec 77 % (ok) Sulfamate d'ammonium 10 % réussi 60 % (ok) Sulfamate d'ammonium 15 % réussi 65 % (ok) Sulfamate d'ammonium 20 % échec 54 % (ok) REVENDICATIONS1. Produit de surfaçage pour plaques de mousse, comportant un voile de verre lié par un liant élastomère, caractérisé par le fait que le liant élastomère contient (a) un élastomère organique et (b) de 8 à 18 % en masse de sulfamate d'ammonium rapporté à la somme d'élastomère organique et de sulfamate d'ammonium. 2. Produit de surfaçage selon la revendication 1, caractérisé par le fait que l'élastomère organique est un caoutchouc styrène-butadiène (SBR), de préférence un caoutchouc styrène-butadiène-méthacrylate portant des fonctions carboxylate anioniques. 3. Produit de surfaçage selon la revendication 1 ou 2, caractérisé par le fait que le liant élastomère contient de 9 à 17 % en masse de sulfamate d'ammonium rapporté à la somme d'élastomère organique et de sulfamate d'ammonium. 4. Produit de surfaçage selon la revendication 3, caractérisé par le fait que le liant élastomère contient de 10 à 15 % en masse de sulfamate 20 d'ammonium, rapporté à la somme d'élastomère organique et de sulfamate d'ammonium 5. Produit de surfaçage selon l'une quelconque des revendications précédentes, caractérisé par le fait que la quantité de liant élastomère, rapportée au poids du voile de verre non lié, est comprise entre 15 et 40 % 25 en masse, de préférence entre 20 et 30 % en masse. 6. Produit de surfaçage selon l'une quelconque des revendications précédentes, caractérisé par le fait que le poids surfacique du voile de verre non lié est compris entre 30 et 350 g/m2, de préférence entre 40 et 250 g/m2, plus préférentiellement entre 50 et 100 g/m2 et idéalement entre 55 et 30 80 g/m2. 7. Produit de surfaçage selon l'une quelconque des revendications précédentes, caractérisé par le fait qu'il comporte en outre, sur une seule de ces faces un revêtement hydrophobe comportant de 10 à 25 % en masse 3060575 - 14 - d'un polymère organique réticulé et de 75 à 90 % en masse de particules minérales. 8. Produit de surfaçage selon la revendication 7, caractérisé par le fait que le polymère organique réticulé est du caoutchouc styrène-butadiène 5 (SBR) et que les particules minérales sont des particules de carbonate de calcium, de préférence des particules de carbonate de calcium rendues hydrophobes par greffage de chaînes grasses. 9. Produit de surfaçage selon la revendication 7 ou 8, caractérisé par le fait que la masse surfacique du revêtement hydrophobe est comprise entre 10 280 et 500 g/m2, de préférence entre 300 et 450 g/m2, en particulier entre 310 et 400 g/m2. 10. Produit d'isolation thermique comprenant - une plaque de mousse, et - un produit de surfaçage comportant un voile de verre lié par un liant 15 élastomère selon l'une quelconque des revendications précédentes, le produit de surfaçage étant fixé sur au moins une des faces principales de la plaque de mousse, de préférence sur les deux faces principales de la plaque de mousse. 11. Produit d'isolation thermique selon la revendication 10, caractérisé par le fait que le voile de verre est directement en contact avec la mousse formant la plaque de mousse. 12. Produit d'isolation thermique selon la revendication 10 ou 11, caractérisé par le fait que la mousse est une mousse non élastique, de préférence une mousse phénol-formol. 13. Procédé de fabrication d'un produit d'isolation thermique selon la revendication 10 à 12, comprenant la coulée d'une composition expansible thermodurcissable sur un produit de surfaçage selon l'une quelconque des revendication 1 à 9, et le chauffage de la composition expansible thermodurcissable. 14. Procédé de fabrication selon la revendication 13, caractérisé par le fait que, lorsque le produit de surfaçage comporte un revêtement hydrophobe comportant de 10 à 25 % en masse d'un polymère organique réticulé et de 75 à 90 % en masse de particules minérales, la composition expansible et 3060575 - 15 - thermodurcissable est coulée sur la face du produit de surfaçage opposée à celle portant le revêtement hydrophobe. 15. Système composite d'isolation thermique par l'extérieur, posé contre la face extérieure d'une façade de bâtiment et comprenant, dans 5 l'ordre, depuis à la façade vers l'extérieur : - une couche de mortier colle, - un produit d'isolation thermique selon les revendications 10 - 12, - une couche de mortier de finition. 10